(57)【要約】      （修正有）【課題】色相および耐熱性に優れた炭化水素樹脂水素化物を、安定的かつ効率的に得ることのできる炭化水素樹脂の水素化方法を提供する。【解決手段】ルイス酸触媒を用いたカチオン重合により得られた炭化水素樹脂の重合体溶液に対し、ストリッピング処理を行った後、ストリッピング処理を行った炭化水素樹脂を、１５０〜３００℃に加熱し、溶融粘度を５０〜１０００ｍＰａ・ｓとし、水素圧を０．５〜３．０ＭＰａで、ニッケル触媒の存在下に水素と接触させることで水素化反応させる炭化水素樹脂の水素化方法を提供する。【選択図】なし【特許請求の範囲】
【請求項１】
ルイス酸触媒を用いたカチオン重合により得られた炭化水素樹脂の重合体溶液に対し、ストリッピング処理を行った後、ストリッピング処理を行った炭化水素樹脂を、ニッケル触媒の存在下に水素と接触させることで水素化反応させる炭化水素樹脂の水素化方法。
【請求項２】
前記炭化水素樹脂を１５０〜３００℃に加熱し、かつ、溶融粘度が５０〜１０００ｍＰａ・ｓの範囲とされた状態にて、ニッケル触媒の存在下に水素と接触させることで水素化反応させる請求項１に記載の炭化水素樹脂の水素化方法。
【請求項３】
水素化反応時における水素圧を０．５〜３．０ＭＰａの範囲とする請求項１または２に記載の炭化水素樹脂の水素化方法。
【請求項４】
固定床反応器を用いて、前記炭化水素樹脂を、ニッケル触媒の存在下に水素と接触させることで水素化反応させる請求項１〜３のいずれかに記載の炭化水素樹脂の水素化方法。
【請求項５】
前記ニッケル触媒として、平均直径が１〜５ｍｍφ、平均長さが１〜１０ｍｍである粒状のものを使用する請求項１〜４のいずれかに記載の炭化水素樹脂の水素化方法。
【請求項６】
前記ニッケル触媒が、マグネシア−シリカに、ニッケルを担持してなる化合物を主成分として含む触媒である請求項１〜５のいずれかに記載の炭化水素樹脂の水素化方法。
【発明の詳細な説明】
【技術分野】
【０００１】
本発明は、色相および耐熱性に優れた炭化水素樹脂水素化物を、安定的かつ効率的に得ることのできる炭化水素樹脂の水素化方法に関するものである。
【背景技術】
【０００２】
モノオレフィン性不飽和炭化水素と鎖状共役ジオレフィンとを共重合することにより得られる炭化水素樹脂などの、炭素−炭素二重結合を有する炭化水素樹脂が知られている。このような炭化水素樹脂は、たとえば、ホットメルト粘接着剤を形成するための粘着付与樹脂などとして用いられている。
【０００３】
他方、近年、ホットメルト粘接着剤においては、色相等の改善の観点より、粘着付与樹脂としての炭化水素樹脂として、水素添加されたものを用いる試みがなされている。たとえば、特許文献１，２には、炭化水素樹脂のカラーボディを水素添加することで、炭化水素樹脂を淡色化させる技術が開示されている。
【０００４】
この特許文献１，２の技術においては、水素添加が容易なカラーボディのみを選択的に水素化するものであり、炭化水素樹脂の骨格に存在する炭素−炭素二重結合について水素化しないものであることから、炭化水素樹脂中には、炭素−炭素二重結合が多く存在しており、特許文献１，２の技術によれば、色相はある程度改善するものの、その改善効果は必ずしも十分なものではなく、さらには、熱安定性にも劣るものであった。
【先行技術文献】
【特許文献】
【０００５】
【特許文献１】特許第３９７１４６８号公報
【特許文献２】特許第３９８７５８７号公報
【発明の概要】
【発明が解決しようとする課題】
【０００６】
本発明は、このような実状に鑑みてなされたものであり、その目的は、色相および耐熱性に優れた炭化水素樹脂水素化物を、安定的かつ効率的に得ることのできる炭化水素樹脂の水素化方法を提供することを目的とする。
【課題を解決するための手段】
【０００７】
本発明者等は、上記目的を達成すべく検討を行ったところ、ルイス酸触媒を用いたカチオン重合により得られる炭化水素樹脂を水素化する際に、予めストリッピング処理を行うことで、溶媒および未反応の単量体を除去した状態とし、溶媒および未反応の単量体を除去した炭化水素樹脂を、ニッケル触媒の存在下に水素と接触させることで水素化反応させることにより、色相および耐熱性に優れた炭化水素樹脂水素化物を、安定的かつ効率的に製造することができることを見出し、本発明を完成させるに至った。
【０００８】
すなわち、本発明によれば、ルイス酸触媒を用いたカチオン重合により得られた炭化水素樹脂の重合体溶液に対し、ストリッピング処理を行った後、ストリッピング処理を行った炭化水素樹脂を、ニッケル触媒の存在下に水素と接触させることで水素化反応させる炭化水素樹脂の水素化方法が提供される。
【０００９】
本発明の水素化方法において、前記炭化水素樹脂を１５０〜３００℃に加熱し、かつ、溶融粘度が５０〜１０００ｍＰａ・ｓの範囲とされた状態にて、ニッケル触媒の存在下に水素と接触させることで水素化反応させることが好ましい。
本発明の水素化方法において、水素化反応時における水素圧を０．５〜３．０ＭＰａの範囲とすることが好ましい。
本発明の水素化方法において、固定床反応器を用いて、前記炭化水素樹脂を、ニッケル触媒の存在下に水素と接触させることで水素化反応させることが好ましい。
本発明の水素化方法において、前記ニッケル触媒として、平均直径が１〜５ｍｍφ、平均長さが１〜１０ｍｍである粒状のものを使用することが好ましい。
本発明の水素化方法において、前記ニッケル触媒が、マグネシア−シリカに、ニッケルを担持してなる化合物を主成分として含む触媒であることが好ましい。
【発明の効果】
【００１０】
本発明によれば、色相および耐熱性に優れた炭化水素樹脂水素化物を、安定的かつ効率的に得ることのできる炭化水素樹脂の水素化方法を提供することができる。
【発明を実施するための形態】
【００１１】
本発明の炭化水素樹脂の水素化方法は、ルイス酸触媒を用いたカチオン重合により得られた炭化水素樹脂の重合体溶液に対し、ストリッピング処理を行った後、ストリッピング処理を行った炭化水素樹脂を、ニッケル触媒の存在下に水素と接触させることで水素化反応させるものである。
【００１２】
＜炭化水素樹脂＞
まず、本発明で用いる水素化前の炭化水素樹脂について、説明する。本発明で用いる水素化前の炭化水素樹脂は、不飽和炭化水素を含む単量体混合物を、ルイス酸触媒を用いて、カチオン重合することにより得られるものであればよく特に限定されない。
【００１３】
炭化水素樹脂を得るために用いられる単量体混合物としては、不飽和炭化水素を少なくとも含むものであればよく、特に限定されないが、脂肪族モノオレフィン、および共役ジエンを少なくとも含むものであることが好ましい。
【００１４】
脂肪族モノオレフィンとしては、たとえば、炭素数４〜６の脂環式モノオレフィン、炭素数４〜８の非環式モノオレフィンが挙げられる。
【００１５】
炭素数４〜６の脂環式モノオレフィンは、その分子構造中にエチレン性不飽和結合を１つと非芳香族性の環構造とを有する炭素数４〜６の炭化水素化合物である。炭素数４〜６の脂環式モノオレフィンの具体例としては、シクロブテン、シクロペンテン、シクロヘキセン、メチルシクロブテン、メチルシクロペンテンなどが挙げられる。
【００１６】
本発明で用いる炭化水素樹脂中における、炭素数４〜６の脂環式モノオレフィン単量体単位の含有量は、好ましくは５〜３５質量％であり、より好ましくは１０〜３３質量％、さらに好ましくは１５〜３２質量％である。炭素数４〜６の脂環式モノオレフィン単量体単位の含有量を上記範囲とすることにより、水素化後の炭化水素樹脂水素化物を、臭気が小さく、耐熱性により優れたものとすることができる。
【００１７】
炭素数４〜６の脂環式モノオレフィンは、１種単独で用いてもよいし、あるいは２種以上を組み合わせて用いてもよいが、少なくともシクロペンテンが含まれることが好ましく、炭素数４〜６の脂環式モノオレフィン中における、シクロペンテンの占める割合が５０質量％以上であることがより好ましい。
【００１８】
炭素数４〜８の非環式モノオレフィンは、その分子構造中にエチレン性不飽和結合１つを有し、環構造を有さない炭素数が４〜８の鎖状炭化水素化合物である。炭素数４〜８の非環式モノオレフィンの具体例としては、１−ブテン、２−ブテン、イソブチレン（２−メチルプロペン）などのブテン類；１−ペンテン、２−ペンテン、２−メチル−１−ブテン、３−メチル−１−ブテン、２−メチル−２−ブテンなどのペンテン類；１−ヘキセン、２−ヘキセン、２−メチル−１−ペンテンなどのヘキセン類；１−ヘプテン、２−ヘプテン、２−メチル−１−ヘキセンなどのヘプテン類；１−オクテン、２−オクテン、２−メチル−１−ヘプテン、ジイソブチレン（２，４，４−トリメチル−１−ペンテンおよび２，４，４−トリメチル−１−ペンテン）などのオクテン類；などが挙げられる。
【００１９】
本発明で用いる炭化水素樹脂中における、炭素数４〜８の非環式モノオレフィン単量体単位の含有量は、好ましくは５〜３０質量％であり、より好ましくは６〜２８質量％、さらに好ましくは７〜２６質量％、特に好ましくは８〜２４質量％である。炭素数４〜８の非環式モノオレフィン単量体単位の含有量を上記範囲とすることにより、水素化後の炭化水素樹脂水素化物を、臭気が小さく、耐熱性により優れたものとすることができる。
【００２０】
炭素数４〜８の非環式モノオレフィンは、１種単独で用いてもよいし、あるいは２種以上を組み合わせて用いてもよいが、少なくとも２−メチル−２−ブテン、イソブチレンおよびジイソブチレンからなる群から選択される少なくとも一種が含まれることが好ましく、炭素数４〜８の非環式モノオレフィン中における、２−メチル−２−ブテン、イソブチレンおよびジイソブチレンの合計量の占める割合が５０質量％以上であることがより好ましい。
【００２１】
共役ジエンとしては、炭素数４〜６の鎖状共役ジエンが好ましく、その具体例としては、１，３−ブタジエン、イソプレン、１，３−ペンタジエン、１，３−ヘキサジエンなどが挙げられる。
【００２２】
本発明で用いる炭化水素樹脂中における、共役ジエン単量体単位の含有量は、好ましくは２０〜８０質量％であり、より好ましくは２５〜７５質量％、さらに好ましくは３０〜７０質量％、特に好ましくは３５〜６５質量％である。共役ジエン単量体単位の含有量を上記範囲とすることにより、水素化後の炭化水素樹脂水素化物を、臭気が小さく、耐熱性により優れたものとすることができる。
【００２３】
共役ジエンは、１種単独で用いてもよいし、あるいは２種以上を組み合わせて用いてもよいが、少なくとも１，３−ペンタジエンが含まれることが好ましく、共役ジエン中における、１，３−ペンタジエンの占める割合が５０質量％以上であることがより好ましい。なお、１，３−ペンタジエンにおけるシス／トランス異性体比は任意の比でよく、特に限定されない。
【００２４】
また、炭化水素樹脂を得るために用いられる単量体混合物としては、脂環式ジオレフィンおよび／または芳香族モノオレフィンをさらに含有するものであってもよい。
【００２５】
脂環式ジオレフィンは、その分子構造中にエチレン性不飽和結合を２つと、非芳香族性の環構造とを有する炭化水素化合物である。脂環式ジオレフィンの具体例としては、シクロペンタジエン、ジシクロペンタジエンなどのシクロペンタジエンの多量体、メチルシクロペンタジエン、メチルシクロペンタジエンの多量体などが挙げられる。
【００２６】
本発明で用いる炭化水素樹脂中における、脂環式ジオレフィン単量体単位の含有量は、好ましくは１質量％以下であり、より好ましくは０．８質量％以下、さらに好ましくは０．６質量％以下、特に好ましくは０．４質量％以下である。
【００２７】
芳香族モノオレフィンは、その分子構造中にエチレン性不飽和結合１つを有する芳香族化合物である。芳香族モノオレフィンの具体例としては、スチレン、α−メチルスチレン、ビニルトルエン、インデン、クマロンなどが挙げられる。
【００２８】
本発明で用いる炭化水素樹脂中における、芳香族モノオレフィン単量体単位の含有量は、好ましくは４０質量％以下であり、より好ましくは３８質量％以下、さらに好ましくは３６質量％以下、特に好ましくは３４質量％以下である。
【００２９】
また、炭化水素樹脂を得るために用いられる単量体混合物としては、上記以外の他の単量体をさらに含有するものであってもよく、このような他の単量体としては、１，２−ブタジエン、１，４−ペンタジエンなどの非環式ジオレフィン；シクロヘプテンなどの炭素数７以上の脂環式モノオレフィン；エチレン、プロピレン、ノネンなどの炭素数３以下または炭素数９以上の非環式モノオレフィン；などが挙げられる。本発明で用いる炭化水素樹脂中における、他の単量体の単位の含有量は、好ましくは３０質量％以下であり、より好ましくは２５質量％以下、さらに好ましくは２０質量％以下である。
【００３０】
本発明で用いる炭化水素樹脂は、上述した不飽和炭化水素を含む単量体混合物を、ルイス酸触媒を用いて、カチオン重合することにより得られるものであり、この際に用いられるルイス酸触媒としては、特に限定されないが、フリーデルクラフツ型のカチオン重合触媒などが挙げられる。
【００３１】
フリーデルクラフツ型のカチオン重合触媒としては、特に限定されないが、アルミニウム、鉄、タンタル、ジルコニウム、スズ、ベリリウム、ホウ素、アンチモン、ガリウム、ビスマス、モリブデンなどのハロゲン化物を挙げることができるが、これらのなかでも、塩化アルミニウム（ＡｌＣｌ３）や臭化アルミニウム（ＡｌＢｒ３）などのハロゲン化アルミニウムが好適である。フリーデルクラフツ型のカチオン重合触媒の使用量は、重合に使用する単量体混合物１００質量部に対し、好ましくは、０．０５〜１０質量部、より好ましくは０．１〜５質量部である。
【００３２】
また、不飽和炭化水素を含む単量体混合物の重合に際しては、触媒活性をより高めることができるという点より、フリーデルクラフツ型のカチオン重合触媒に加えて、ハロゲン化炭化水素を併用することが好ましい。
【００３３】
ハロゲン化炭化水素の具体例としては、ｔ−ブチルクロライド、ｔ−ブチルブロマイド、２−クロロ−２−メチルブタン、トリフェニルメチルクロライドなどの３級炭素原子にハロゲン原子が結合したハロゲン化炭化水素；ベンジルクロライド、ベンジルブロマイド、（１−クロロエチル）ベンゼン、アリルクロライド、３−クロロ−１−プロピン、３−クロロ−１−ブテン、３−クロロ−１−ブチン、ケイ皮クロライドなどの炭素−炭素不飽和結合に隣接する炭素原子にハロゲン原子が結合したハロゲン化炭化水素；などが挙げられる。これらのなかでも、触媒活性と取り扱い性とのバランスに優れるという観点より、ｔ−ブチルクロライド、ベンジルクロライドが好ましい。ハロゲン化炭化水素は、１種単独で用いてもよいし、あるいは２種以上を組み合わせて用いてもよい。ハロゲン化炭化水素の使用量は、フリーデルクラフツ型のカチオン重合触媒に対するモル比で、好ましくは０．０５〜５０の範囲、より好ましくは０．１〜１０の範囲である。
【００３４】
重合反応を行うに当たり、単量体混合物や重合触媒のそれぞれの成分を重合反応器に添加する順序は特に限定されず、任意の順で添加すればよいが、重合反応を良好に制御し、これにより、水素化後の炭化水素樹脂水素化物をより色相に優れたものとするという観点から、単量体混合物と重合触媒の成分の一部とを重合反応器に添加して、重合反応を開始した後に、重合触媒の残部を重合反応器に添加する方法が好ましい。
【００３５】
また、炭化水素樹脂を得るために用いる単量体として、炭素数４〜６の脂環式モノオレフィンを使用する場合には、ゲルの生成を防止し、これにより、水素化後の炭化水素樹脂水素化物をより色相に優れたものとするという観点から、重合反応に際しては、まず、フリーデルクラフツ型のカチオン重合触媒と、炭素数４〜６の脂環式モノオレフィンとを混合することが好ましい。
【００３６】
フリーデルクラフツ型のカチオン重合触媒と混合する炭素数４〜６の脂環式モノオレフィンの量は、触媒活性を十分なものとしながら、ゲルの生成をより適切に防止するという観点より、「炭素数４〜６の脂環式モノオレフィン：フリーデルクラフツ型のカチオン重合触媒」の質量比で、５：１〜１２０：１の範囲とすることが好ましく、より好ましくは１０：１〜１００：１、さらに好ましくは１５：１〜８０：１の範囲である。
【００３７】
フリーデルクラフツ型のカチオン重合触媒と、炭素数４〜６の脂環式モノオレフィンとを混合するに際し、投入順序は特に制限されず、炭素数４〜６の脂環式モノオレフィン中にフリーデルクラフツ型のカチオン重合触媒を投入してもよいし、逆に、フリーデルクラフツ型のカチオン重合触媒中に炭素数４〜６の脂環式モノオレフィンを投入してもよい。混合は通常、発熱をともなうので、適当な希釈剤を用いることもできる。希釈剤としては後述する揮発性溶媒を用いることができる。
【００３８】
重合反応をより良好に制御する観点からは、重合反応系に揮発性溶媒を添加して、重合反応を行うことが好ましい。揮発性溶媒の種類は、重合反応を阻害しないものであれば特に制限はないが、飽和脂肪族炭化水素または芳香族炭化水素が好適である。飽和脂肪族炭化水素としては、たとえば、ｎ−ペンタン、ｎ−ヘキサン、２−メチルペンタン、３−メチルペンタン、ｎ−ヘプタン、２−メチルヘキサン、３−メチルヘキサン、３−エチルペンタン、２，２−ジメチルペンタン、２，３−ジメチルペンタン、２，４−ジメチルペンタン、３，３−ジメチルペンタン、２，２，３−トリメチルブタン、２，２，４−トリメチルペンタンなどの炭素数５〜１０の鎖状飽和脂肪族炭化水素；シクロペンタン、シクロヘキサン、シクロヘプタン、シクロオクタンなどの炭素数５〜１０の環状飽和脂肪族炭化水素；などが挙げられる。芳香族炭化水素としては、たとえば、ベンゼン、トルエン、キシレンなどの炭素数６〜１０の芳香族炭化水素；などが挙げられる。揮発性溶媒は、１種単独で用いてもよいし、あるいは２種以上を組み合わせて用いてもよい。揮発性溶媒の使用量は、特に限定されないが、重合に使用する単量体混合物１００質量部に対して、好ましくは１０〜１，０００質量部、より好ましくは５０〜５００質量部である。
【００３９】
重合反応を行う際の重合温度は、特に限定されないが、好ましくは−２０℃〜１００℃、より好ましくは１０℃〜７０℃である。また、重合反応時間は、適宜選択すればよいが、通常１０分〜１２時間、好ましくは３０分〜６時間である。
【００４０】
重合反応は、所望の重合転化率が得られた時点で、メタノール、水酸化ナトリウム水溶液、アンモニア水溶液などの重合停止剤を重合反応系に添加することにより停止することにより、炭化水素樹脂を含む重合体溶液を得ることができる。
【００４１】
そして、得られた炭化水素樹脂を含む重合体溶液については、必要に応じて、揮発性溶媒に不溶な触媒残渣をろ過などにより除去する処理や、吸着剤と接触させる吸着剤接触処理を行ってもよい。
【００４２】
吸着剤接触処理に用いる吸着剤としては、特に限定されず、化学吸着剤であってもよいし、物理吸着剤であってもよい。化学吸着剤の具体例としては、塩基性炭酸亜鉛、酸化亜鉛、硫酸亜鉛、ラウリン酸亜鉛、ステアリン酸亜鉛、ミリスチン酸亜鉛などの亜鉛系吸着剤；酸化ジルコニウム、水酸化ジルコニウム、リン酸ジルコニウムなどのジルコニウム系吸着剤、二酸化マンガンなどのマンガン系吸着剤；塩化コバルトなどのコバルト系吸着剤；塩化銅、酸化銅などの銅系吸着剤；ポリアミン化合物などのアミン系吸着剤；などが挙げられる。物理吸着剤の具体例としては、ケイ酸アルミニウムナトリウムなどの含水アルミノケイ酸塩鉱物群で総称されるゼオライト系吸着剤；二酸化ケイ素、酸化マグネシウム、シリカゲル、シリカ・アルミナ、アルミニウムシリケート、活性アルミナ、酸性白土、活性白土、ドーソナイト類化合物、ハイドロタルサイト類化合物；などが挙げられる。吸着剤は、１種単独で用いてもよいし、あるいは２種以上を組み合わせて用いてもよい。なかでも、臭気の低減効果がより高いという観点より、化学吸着剤を用いることが好ましく、亜鉛系吸着剤を用いることがより好ましく、塩基性炭酸亜鉛を用いることが特に好ましい。
【００４３】
吸着剤接触処理において、ストリッピング処理を行う前の重合体溶液に、吸着剤に接触させる方法としては、特に限定されないが、たとえば、容器中において重合体溶液と吸着剤とを共存させて、必要に応じて撹拌することで、接触させるバッチ処理法や、予め充填塔中に吸着剤を充填しておき、これに重合体溶液を流通して接触させる連続処理法などが挙げられる。
【００４４】
重合体溶液と吸着剤とをバッチ処理法で接触させる場合の吸着剤の使用量は、特に限定されないが、重合体溶液中に含有される炭化水素樹脂１００質量部に対して、通常０．０１〜５．０質量部、好ましくは０．０３〜３．０質量部、より好ましくは０．０５〜２．０質量部である。また、重合体溶液と吸着剤とを接触させる際の温度は、特に限定されないが、通常１０℃〜７０℃の範囲内で選択され、また、処理時間も、特に限定されないが、通常０．１〜２時間の範囲内で選択される。また、重合体溶液と吸着剤とをバッチ処理法で接触させる場合には、必要に応じて、吸着剤を除去してもよい。
【００４５】
＜水素化反応＞
本発明の水素化方法においては、このようにして得られた水素化前の炭化水素樹脂を含む重合体溶液に対し、揮発性溶媒および未反応の単量体などの揮発性成分を除去するために、ストリッピング処理を行い、ストリッピング処理を行った後の炭化水素樹脂について、ニッケル触媒の存在下に水素と接触させることで水素化反応させるものである。
【００４６】
本発明の水素化方法によれば、水素化前の炭化水素樹脂に対して水素化反応を行う際に、予めストリッピング処理を行うことにより揮発性溶媒および未反応の単量体を除いた状態にて水素化反応を行うものであり、これにより、水素化反応において未反応の単量体が水素化されてしまうことに起因する、水添率の制御性の低下を有効に抑制できるものである。特に、本発明者等の知見によると、ルイス酸触媒を用いたカチオン重合により得られる炭化水素樹脂においては、各種特性に優れた炭化水素樹脂を効率的に得ることができるものの、未反応の単量体が、不可避的に１〜２割程度含まれてしまうものである。そして、本発明者等が鋭意検討を行ったところ、重合により得られた重合体溶液を用いて水素化反応を行った場合には、このような未反応の単量体が水素化されてしまうことにより、水添率にバラツキが生じる等、制御性が低下し、所望の水添率が得難いこと、これに対し、ストリッピング処理により揮発性溶媒および未反応の単量体を除いた状態にて水素化反応を行うことで、水添率の制御性を高めることができ、これにより、安定的に、しかも効率的に目標の水添率を有する炭化水素樹脂水素化物を得られることを見出したものである。そして、その結果として、色相および耐熱性に優れた炭化水素樹脂水素化物を適切に得ることができるものである。
【００４７】
なお、ストリッピング処理としては、必要に応じて、アルゴンガスや窒素ガス等の不活性ガス雰囲気下として、炭化水素樹脂を含む重合体溶液を、好ましくは８０〜２４０℃、より好ましくは１００〜２００℃に加熱することにより、揮発性溶媒や未反応の単量体などの揮発性成分を除去する方法が好ましい。この際における、不活性ガスを使用する場合その流量は、０．２〜１．０ｍ２／（ｈｒ・ｋｇ）とすることが好ましい。また、ストリッピング処理時間は、好ましくは０．５〜２４時間である。連続式で流通させてストリッピングさせる場合においては、その滞留時間は０．０１〜１時間である。なお、加熱により揮発性成分を除去した後、さらに、揮発性成分を除去した炭化水素樹脂に対し、水蒸気蒸留などにより、低分子量のオリゴマー成分を除去する処理を行ってもよい。その際の加熱条件は、好ましくは１６０〜３５０℃、より好ましくは１８０〜３２０℃である。
【００４８】
また、本発明の水素化方法においては、ストリッピング処理を行うことにより、未反応の単量体を実質的に取り除く処理をした状態にて、水素化反応を行うものであればよく、水添率の制御性を低下させないような不純物量程度（たとえば、１０００質量ｐｐｍ以下程度）であれば、未反応の単量体が残存した状態にて、水素化反応を行うものであってもよく、このような場合でも、本発明の効果は十分に奏されるものである。
【００４９】
水素化反応に際しては、ストリッピング処理を行うことにより得られた炭化水素樹脂を、そのまま、ニッケル触媒に直接接触させる方法を採用してもよいし、ストリッピング処理を行うことにより得られた炭化水素樹脂を、有機溶媒に溶解させて、重合体溶液の状態にて、ニッケル触媒に接触させる方法を採用してもよい。この際に用いる有機溶媒としては、ニッケル触媒に対して不活性なものであればよく、特に限定されないが、溶解性の観点より、炭化水素系溶媒が好ましく用いられる。炭化水素系溶媒としては、ベンゼン、トルエン等の芳香族炭化水素類；ｎ−ペンタン、ヘキサン等の脂肪族炭化水素類；シクロヘキサン、デカリン等の脂環族炭化水素類；などが挙げられる。これらの中でも、環状の芳香族炭化水素類や脂環族炭化水素類が好ましい。これら有機溶媒は、１種単独で用いてもよいし、あるいは２種以上を組み合わせて用いてもよい。
【００５０】
ストリッピング処理を行うことにより得られた炭化水素樹脂を、そのまま、あるいは有機溶媒に溶解させた状態にて、ニッケル触媒の存在下に、水素と接触させる方法は、特に限定されないが、たとえば、適宜選択される容器に、炭化水素樹脂と、水素化触媒とを共存させて、必要に応じて撹拌して、水素と接触させるバッチ処理法や、ニッケル触媒を固定した固定床反応器に、炭化水素樹脂を流通させながら、水素と接触させる連続処理法が挙げられる。
【００５１】
本発明の水素化方法においては、より安定的に、かつ、より効率的に目標の水添率を有する炭化水素樹脂水素化物を得ることができるという観点より、ストリッピング処理を行うことにより得られた炭化水素樹脂を、そのまま、ニッケル触媒に直接接触させる方法を採用することが好ましく、特に、ニッケル触媒を固定した固定床反応器に、ストリッピング処理を行うことにより得られた炭化水素樹脂を、そのまま、流通させながら、水素と接触させる連続処理法を採用することがより好ましい。
【００５２】
固定床反応器としては、特に限定されないが、反応効率の観点から、多管式熱交換型水素添加反応装置が好適に用いられる。多管式熱交換型水素添加反応装置は、ニッケル触媒を充填した複数の反応管を備え、反応管の外側を熱媒により加熱させながら、反応管内を水素ガス、および水素化の対象となる重合体を流通させることにより、連続して水素添加反応を行わせることができる装置であり、たとえば、特開平５−２７６２６９号公報、特開昭６３−１４１６３８号公報、特開平２−５６２３８号公報などに開示されているものなどを用いることができる。また、多管式熱交換型水素添加反応装置の反応管の内径は、好ましくは６〜１００ｍｍ、より好ましくは１０〜７０ｍｍであり、反応管の長さは、好ましくは０．１〜１０ｍ、より好ましくは０．３〜７ｍである。
【００５３】
ニッケル触媒としては、特に限定されないが、反応性が高いという観点より、担体としての担持無機化合物に、金属としてのニッケルを担持してなる化合物を主成分として含む触媒が好ましい。担体としての担持無機化合物の具体例としては、シリカ、アルミナ、ボリア、シリカ−アルミナ、珪藻土、白土、粘土、マグネシア、マグネシア−シリカ（シリカ−酸化マグネシウム）、チタニア、ジルコニアなどが挙げられ、これらのなかでも、反応性の観点より、マグネシア−シリカが好ましい。
【００５４】
ニッケル触媒の形状としては、特に限定されないが、反応性の観点より、粒状のものが好ましく、たとえば、ペレット状、球状、円柱状等の種々の形状のものを用いることができるが、反応性をより高めるという観点より、その平均直径は、好ましくは１〜５ｍｍφ、より好ましくは１〜４ｍｍφ、さらに好ましくは１〜３ｍｍφであり、また、その平均長さは、好ましくは１〜１０ｍｍ、より好ましくは１〜８ｍｍ、さらに好ましくは、１〜４ｍｍである。
【００５５】
また、本発明の水素化方法においては、水素化反応を行う際には、炭化水素樹脂を好ましくは１５０〜３００℃、より好ましくは１６０〜２７５℃、さらに好ましくは１７０〜２５０℃に加熱し、かつ、溶融粘度が好ましくは５０〜１０００ｍＰａ・ｓの範囲、より好ましくは７５〜８００ｍＰａ・ｓの範囲、さらに好ましくは１００〜６００ｍＰａ・ｓの範囲に制御された状態にて、水素化反応を行うことが好ましい。水素化反応を行う際における、炭化水素樹脂の温度、および溶融粘度を上記範囲にて調節することで、たとえば、固定床反応器を用いて水素化反応を行った際に、固定床反応器への流通回数を１回とした場合でも、目標の水添率を有する炭化水素樹脂水素化物を適切に得ることができるものであり、さらには、炭化水素樹脂の温度、および溶融粘度を上記範囲にて適宜調節することにより、水添反応で必要な炭化水素樹脂の触媒への濡れおよび添加する水素の炭化水素樹脂への溶解度の制御性を高め、目標水添率への調節が可能となるため、これにより、固定床反応器への流通回数を１回とした場合でも、目標の水添率を有する炭化水素樹脂水素化物を安定的に、しかも、より効率的に得ることができるものである。
【００５６】
なお、水素化反応を行う際における炭化水素樹脂の温度は、固定床反応器に導入する炭化水素樹脂を予め加熱しておく方法、固定床反応器内において加熱する方法が挙げられるが、目標とする水添率を有する炭化水素樹脂水素化物を適切に得るという観点より、これらの両方の加熱方法を採用することが望ましい。また、炭化水素樹脂の溶融粘度は、たとえばサーモセル型ブルックフィールド粘度計を使用し、ローターＮｏ．３１を使用して測定する。
【００５７】
また、水素化反応時における水素圧は、絶対圧力で、０．５〜３．０ＭＰａの範囲であることが好ましく、より好ましくは０．８〜２．５ＭＰａの範囲、さらに好ましくは１．０〜２．０ＭＰａの範囲である。水素化反応時における水素圧が低過ぎると、水添率が低くなり過ぎてしまい、得られる炭化水素樹脂水素化物の色相が悪化してしまう。一方、水素圧が高過ぎると、水素化分解も同時に生じ得られる炭化水素樹脂水素化物の臭気が悪化したり、水添反応の選択性が悪くなり、目的の品質が得られなくなる恐れがある。
【００５８】
本発明の水素化反応方法により得られる炭化水素樹脂水素化物の水添率（水素化前の炭化水素樹脂の全非芳香族性炭素−炭素二重結合のうち水素化されたものの割合）は、得られる炭化水素樹脂水素化物を、色相および耐熱性により優れたものとするという観点より、好ましくは１０〜９５％、より好ましくは２０〜９０％、さらに好ましくは３０〜８０％である。水添率は、水素化前の炭化水素樹脂および水素化後の炭化水素樹脂水素化物に含まれる非芳香族性炭素−炭素二重結合量の差から求めることができる。ここで、非芳香族性炭素−炭素二重結合量は、たとえば、１Ｈ−ＮＭＲスペクトル測定により求めることができる。
【００５９】
また、水素化後の炭化水素樹脂水素化物の重量平均分子量（Ｍｗ）は、好ましくは１，０００〜５，０００の範囲、より好ましくは１，５００〜４，５００の範囲、さらに好ましくは１，８００〜４，０００の範囲である。また、水素化後の炭化水素樹脂水素化物のＺ平均分子量（Ｍｚ）は、好ましくは２，５００〜１０，０００の範囲、より好ましくは２，５００〜９，０００の範囲、さらに好ましくは３，０００〜８，０００の範囲である。重量平均分子量（Ｍｗ）、Ｚ平均分子量（Ｍｚ）を上記範囲等することにより、たとえば、炭化水素樹脂水素化物をホットメルト粘接着剤組成物用途に用いる場合に、ベースポリマーとの相溶性をより高めることができ、これにより、粘着性能をより高めることができる。
【００６０】
なお、炭化水素樹脂水素化物の重量平均分子量（Ｍｗ）およびＺ平均分子量（Ｍｚ）は、高速液体クロマトグラフィの測定による、ポリスチレン換算の値として求めることができる。
【００６１】
また、炭化水素樹脂水素化物の重量平均分子量に対するＺ平均分子量の比（Ｍｚ／Ｍｗ）は、好ましくは１．５〜２．５の範囲であり、より好ましくは１．６〜２．４の範囲、さらに好ましくは１．６５〜２．３５の範囲である。
【００６２】
また、本発明の水素化反応方法により得られる炭化水素樹脂水素化物には、必要に応じて、酸化防止剤を配合してもよい。酸化防止剤としては、特に限定されないが、たとえば、ペンタエリスリトールテトラキス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、２，６−ジ−ｔ−ブチル−ｐ−クレゾール、ジ−ｔ−ブチル−４−メチルフェノールなどのヒンダードフェノール系化合物；ジラウリルチオプロピオネートなどのチオジカルボキシレートエステル類；トリス（ノニルフェニル）ホスファイトなどの亜燐酸塩類；などが挙げられる。酸化防止剤は、１種単独で用いてもよいし、あるいは２種以上を組み合わせて用いてもよい。酸化防止剤の含有量は、特に限定されいなが、炭化水素樹脂水素化物１００質量部に対する割合で、好ましくは１０質量部以下であり、より好ましくは０．０５〜５質量部である。
【００６３】
本発明の水素化反応方法により得られる炭化水素樹脂水素化物は、低臭気であり、色相に優れ、高い耐熱性を備えるものであり、このような特性を活かし、たとえば、ホットメルト粘接着剤用途など種々の用途に好適に用いることができる。ただし、その用途は、特に限定されるものではない。
【実施例】
【００６４】
以下、本発明を、さらに詳細な実施例に基づき説明するが、本発明は、これら実施例に限定されない。なお、以下において、「部」および「％」は、特に断りのない限り質量基準である。また、試験および評価は下記に従った。
各種の測定については、以下の方法に従って行った。
【００６５】
〔水添率（％）〕
水素化前の炭化水素樹脂と、水素化後の炭化水素樹脂水素化物について、１Ｈ−ＮＭＲスペクトル測定を行うことで、非芳香族性炭素−炭素二重結合の量を求め、水素化前後の非芳香族性炭素−炭素二重結合の量の差に基づいて、水添率（％）を測定した。なお、１Ｈ−ＮＭＲスペクトル測定は、溶媒に重クロロホルムを用い、ＮＭＲ測定装置としてＪＭＮ−ＡＬ  ｓｅｒｉｅｓＡＬ４００（ＪＥＯＬ社製）を用いて行った。
【００６６】
〔ガードナー色数〕
炭化水素樹脂水素化物を用いて、炭化水素樹脂水素化物の５０質量％トルエン溶液を調製し、当該溶液のガードナー色数をＪＩＳ  Ｋ  ００７１−２に従い測定した。ガードナー色数の値が小さいものほど、色相に優れる。
【００６７】
〔耐熱性（２００℃、３時間後のガードナー色数）〕
炭化水素樹脂水素化物を、２００℃のオーブン中に、３時間入れ、次いで、２００℃、３時間加熱した炭化水素樹脂水素化物について、上記と同様にして、５０質量％トルエン溶液の状態として、ガードナー色数を測定した。ガードナー色数の値が小さいものほど、耐熱性に優れる。
【００６８】
〔臭気評価試験〕
炭化水素樹脂水素化物について、臭気対策研究協会発行の臭気の嗅覚測定法における臭気強度表示法に従って、官能試験を行った。
具体的には、まず、１粒の大きさを約１０ｍｍ×５ｍｍ×５ｍｍとした炭化水素樹脂水素化物１０ｇを１２０ｍＬの耐熱性容器に入れて、アルミ箔でフタをした。そして、この炭化水素樹脂水素化物の入った耐熱性容器を、オーブンに入れて、温度１５
０℃、３０分間の条件で加熱し、加熱後の臭気の確認を行った。臭気の確認は、石油樹脂の臭気に慣れていない（すなわち、普段の生活において、石油樹脂の臭気に触れることのない）６人のパネルにより行った。本試験においては、嗅覚疲労を防ぐため、６人のパネルを３人ずつの２班に分けて、１班ずつ臭気を嗅ぐという方法を採用した。また、臭気を嗅ぐサンプルの順番は、無作為とした。
０：無臭
１：やっと認知できる臭い（検知閾値濃度）
２：何の臭いであるか判る弱い臭い（認知閾値濃度）
３：楽に感知できる臭い
４：強い臭い
５：強烈な臭い
なお、官能試験の結果は、６人のパネルの判定値のうち、最大値と最小値をそれぞれ除き、残りの４人の判定値を平均することにより求めた。官能試験の値は、小さいほうが好ましい。
【００６９】
〔実施例１〕
重合反応器にシクロペンタン４９．５部、およびシクロペンテン１２．４部の混合物を重合反応器に仕込み、６０℃に昇温した後、塩化アルミニウム０．７部を添加することで、混合物Ａ１を得た。引き続き、１，３−ペンタジエン５４．１部、イソブチレン１５．３部、スチレン１．８部、シクロペンテン１５．２部、Ｃ４−Ｃ６不飽和炭化水素１．２部、およびＣ４−Ｃ６飽和炭化水素９．８部からなる混合物Ｂ１と、ｔ−ブチルクロライド０．４部とを、それぞれ、別のラインを通して、６０分間に亘り温度を６０℃に維持して、上記にて得られた混合物Ａ１を含む重合反応器に連続的に添加しながら重合を行った。その後、水酸化ナトリウム水溶液を重合反応器に添加することで、重合反応を停止した。重合停止により生成した沈殿物をろ過により除去することで、水素化前の炭化水素樹脂および未反応単量体等を含む重合体溶液を得た。次いで、重合体溶液を蒸留釜に移し、窒素雰囲気下で、１５０℃にて、１時間加熱することでストリッピング操作を行い、重合溶媒および未反応単量体を除去した後、水素化前の炭化水素樹脂を得た。
なお、得られた水素化前の炭化水素樹脂について、減圧下、１５０℃にて、０．５時間加熱した際の揮発性溶媒量および未反応単量体量をヘッドスペースガスクロマトグラフにより測定したところ、いずれも検出限界である１０００質量ｐｐｍ以下であった。
【００７０】
そして、上記にて得られた水素化前の炭化水素樹脂を、多管式熱交換型水素添加反応装置に、温度１９０℃に加熱した状態として、水素ガスとともに、多管式熱交換型水素添加反応装置に、炭化水素樹脂の温度を１９０℃に保った状態のまま連続的に導入することにより、水素化反応を行うことで、炭化水素樹脂水素化物を得た。なお、温度１９０℃に加熱した状態とした際の水素化前の炭化水素樹脂の溶融粘度（サーモセル型ブルックフィールド粘度計にて、ローターＮｏ.３１を使用して測定）は、８００ｍＰａ・ｓであり、水素化反応時の水素圧は、絶対圧力で２ＭＰａとした。また、多管式熱交換型水素添加反応装置としては、反応管内に、ニッケル／シリカマグネシア担持型触媒（商品名「Ｎ１０２Ｆ）」、日揮触媒化成社製、平均直径：２．８ｍｍφ、平均長さ：２．８ｍｍの円柱状）を充填した多管式熱交換型水素添加反応装置（反応管の内径：２５ｍｍ、反応管の長さ：３ｍｍ、反応管の数：１７００本）を使用し、反応管内の滞留時間は１．２時間、流通回数は１回とした。
【００７１】
次いで、得られた炭化水素樹脂水素化物を、２５０℃に加熱することで溶融状態として、飽和水蒸気を吹き込みことで、低分子量のオリゴマー成分の留去を行うことで、実施例１に係る炭化水素樹脂水素化物を得た。そして、得られた炭化水素樹脂水素化物について、上記方法にしたがって、水添率、ガードナー色数、耐熱性（２００℃、３時間後のガードナー色数）、および臭気評価試験の各試験・評価を行った。結果を表１に示す。
【００７２】
〔実施例２〕
実施例１と同様にして得られた水素化前の炭化水素樹脂を用い、水素ガスとともに、多管式熱交換型水素添加反応装置に導入する際の温度を１９０℃から２２０℃に変更し、炭化水素樹脂の温度を２２０℃に保った状態のまま連続的に導入することにより、水素化反応を行った以外は、実施例１と同様にして、炭化水素樹脂水素化物を得た。なお、温度２２０℃に加熱した状態とした際の水素化前の炭化水素樹脂の溶融粘度を、実施例１と同様にして、測定したところ、２００ｍＰａ・ｓであった。また、実施例２においては、反応管内の滞留時間は１．５時間、流通回数は１回とした。そして、得られた炭化水素樹脂水素化物について、実施例１と同様に評価を行った。結果を表１に示す。
【００７３】
〔実施例３〕
実施例１と同様にして得られた水素化前の炭化水素樹脂を用い、水素ガスとともに、多管式熱交換型水素添加反応装置に導入する際の温度を１９０℃から２４０℃に変更し、炭化水素樹脂の温度を２４０℃に保った状態のまま連続的に導入したこと、水素圧を２ＭＰａから１．５ＭＰａに変更したこと以外は、実施例１と同様にして、水素化反応を行い、炭化水素樹脂水素化物を得た。なお、温度２４０℃に加熱した状態とした際の水素化前の炭化水素樹脂の溶融粘度を、実施例１と同様にして、測定したところ、１８０ｍＰａ・ｓであった。また、実施例３においては、反応管内の滞留時間は０．５時間、流通回数は１回とした。そして、得られた炭化水素樹脂水素化物について、実施例１と同様に評価を行った。結果を表１に示す。
【００７４】
〔実施例４〕
実施例１と同様にして得られた水素化前の炭化水素樹脂を用い、水素ガスとともに、多管式熱交換型水素添加反応装置に導入する際の温度を１９０℃から３２０℃に変更し、炭化水素樹脂の温度を３２０℃に保った状態のまま連続的に導入することにより、水素化反応を行った以外は、実施例１と同様にして、炭化水素樹脂水素化物を得た。なお、温度３２０℃に加熱した状態とした際の水素化前の炭化水素樹脂の溶融粘度を、実施例１と同様にして、測定したところ、１２０ｍＰａ・ｓであった。また、実施例４においては、反応管内の滞留時間は０．２時間、流通回数は１回とした。そして、得られた炭化水素樹脂水素化物について、実施例１と同様に評価を行った。結果を表１に示す。
【００７５】
〔実施例５〕
実施例１と同様にして得られた水素化前の炭化水素樹脂を用い、水素ガスとともに、多管式熱交換型水素添加反応装置に導入する際の温度を１９０℃から１６０℃に変更し、炭化水素樹脂の温度を１６０℃に保った状態のまま連続的に導入することにより、水素化反応を行った以外は、実施例１と同様にして、炭化水素樹脂水素化物を得た。なお、温度１６０℃に加熱した状態とした際の水素化前の炭化水素樹脂の溶融粘度を、実施例１と同様にして、測定したところ、１２００ｍＰａ・ｓであった。また、実施例５においては、反応管内の滞留時間は０．８時間、流通回数は１回とした。そして、得られた炭化水素樹脂水素化物について、実施例１と同様に評価を行った。結果を表１に示す。
【００７６】
〔比較例１〕
実施例１と同様にして得られた水素化前の炭化水素樹脂を用い、水素ガスとともに、多管式熱交換型水素添加反応装置に導入する際の温度を１９０℃から１８０℃に変更し、炭化水素樹脂の温度を１８０℃に保った状態のまま連続的に導入したこと、多管式熱交換型水素添加反応装置の反応管に充填する触媒として、ニッケル／シリカマグネシア担持型触媒に代えて、銅クロム触媒（ＣｕＣｒ・Ｍｎ）（商品名「Ｎ２０４」、日揮触媒化成社製）を使用したこと以外は、実施例１と同様にして、水素化反応を行い、炭化水素樹脂水素化物を得た。なお、温度１８０℃に加熱した状態とした際の水素化前の炭化水素樹脂の溶融粘度を、実施例１と同様にして、測定したところ、９００ｍＰａ・ｓであった。また、比較例１においては、反応管内の滞留時間は１．２時間、流通回数は１回とした。そして、得られた炭化水素樹脂水素化物について、実施例１と同様に評価を行った。結果を表１に示す。
【００７７】
〔比較例２〕
重合反応器にシクロペンタン４９．５部、およびシクロペンテン１２．４部の混合物を重合反応器に仕込み、６０℃に昇温した後、塩化アルミニウム０．７部を添加することで、混合物Ａ１を得た。引き続き、１，３−ペンタジエン５４．１部、イソブチレン１５．３部、スチレン１．８部、シクロペンテン１５．２部、Ｃ４−Ｃ６不飽和炭化水素１．２部、およびＣ４−Ｃ６飽和炭化水素９．８部からなる混合物Ｂ１と、ｔ−ブチルクロライド０．４部とを、それぞれ、別のラインを通して、６０分間に亘り温度を６０℃に維持して、上記にて得られた混合物Ａ１を含む重合反応器に連続的に添加しながら重合を行った。その後、水酸化ナトリウム水溶液を重合反応器に添加することで、重合反応を停止した。重合停止により生成した沈殿物をろ過により除去することで、水素化前の炭化水素樹脂および未反応単量体等を含む重合体溶液を得た。
【００７８】
得られた重合体溶液を水素化前の炭化水素樹脂として用い、多管式熱交換型水素添加反応装置に導入する際の温度を１９０℃から２００℃に変更し、炭化水素樹脂の温度を２００℃に保った状態のまま連続的に導入することにより、水素化反応を行った以外は、実施例１と同様にして、炭化水素樹脂水素化物を得た。なお、温度２００℃に加熱した状態とした際の水素化前の炭化水素樹脂の溶融粘度を、実施例１と同様にして、測定したところ、３２０ｍＰａ・ｓであった。また、比較例２においては、反応管内の滞留時間は１．５時間、流通回数は１回とした。そして、得られた炭化水素樹脂水素化物について、実施例１と同様に評価を行った。結果を表１に示す。
【００７９】
【表１】
2019065128.tif 000002
【００８０】
表１に示すように、ルイス酸触媒を用いたカチオン重合により得られた炭化水素樹脂の重合体溶液に対し、ストリッピング処理を行った後、ストリッピング処理を行った炭化水素樹脂を、ニッケル触媒の存在下に水素と接触させることで水素化反応させることにより、所望の水添率を有する炭化水素樹脂水素化物を安定的に得ることができ、また、得られる炭化水素樹脂水素化物は、色相（ガードナー色数）に優れ、高い耐熱性を有するものであった（実施例１〜５）。
【００８１】
一方、ストリッピング処理を行った後、ストリッピング処理を行った炭化水素樹脂に対して水素化反応を行う際に、ニッケル触媒以外の触媒を使用した場合には、得られる炭化水素樹脂水素化物は水添率が低く、所望の水添率を有する炭化水素樹脂水素化物を得ることができず、また、得られる炭化水素樹脂水素化物は、色相（ガードナー色数）、および耐熱性に劣るものであった（比較例１）。
また、ストリッピング処理を行わずに、水素化反応を行った場合には得られる炭化水素樹脂水素化物は水添率が低く、所望の水添率を有する炭化水素樹脂水素化物を得ることができず、また、得られる炭化水素樹脂水素化物は、色相（ガードナー色数）、および耐熱性に劣るものであった（比較例２）。